ВЫСОКОСТАБИЛЬНЫЙ КАТАЛИЗАТОР ГИДРООБЕССЕРИВАНИЯ ТЯЖЕЛЫХ УГЛЕВОДОРОДОВ И СПОСОБЫ ЕГО ПОЛУЧЕНИЯ И ПРИМЕНЕНИЯ

1. Способ получения высокостабильного катализатора гидрообессеривания тяжелых углеводородов, где указанный способ включает
совместное размалывание неорганического оксидного материала, триоксида молибдена и соединения никеля с образованием смеси;
формование указанной смеси в частицу; и
прокаливание указанной частицы с получением прокаленной смеси.
2. Способ по п.1, в котором указанную стадию прокаливания проводят в условиях регулирования температуры, где температура прокаливания находится в интервале от примерно 600°C (1112°F) до примерно 760°C (1400°F) в течение периода времени прокаливания, который является эффективным для получения указанной прокаленной смеси, имеющей желаемую пористую структуру.
3. Способ по п.2, в котором указанная желаемая пористая структура включает в себя такое распределение пор по размеру в указанной прокаленной смеси, что, по меньшей мере, 70% общего объема пор указанной прокаленной смеси находится в порах указанной прокаленной смеси, имеющих диаметр пор в интервале от 70 Е до 150 Е.
4. Способ по п.1, где указанная смесь состоит, по существу, из триоксида молибдена, соединения никеля и неорганического оксидного материала.
5. Способ по п.1, где указанная смесь, по существу, свободна от соединения соли молибдена.
6. Способ по п.1, где указанную стадию совместного размалывания проводят так, что указанная смесь имеет рН, который поддерживается в интервале от 3 до 6.
3
7. Способ по п.1, где указанная прокаленная смесь имеет содержание молибдена в интервале от 4 мас.% до 18 мас.%, причем мас.% берется по отношению к молибдену как МоО и общей массе прокаленной смеси, и содержание никеля в интервале от 1 мас.% до 5,1 мас.%, причем мас.% берется по отношению к никелю как NiO и общей массе прокаленной смеси.
8. Высокостабильный катализатор гидрообессеривания тяжелых углеводородов, включающий
прокаленную смесь, полученную прокаливанием формованной частицы смеси, содержащей триоксид молибдена, соединение никеля и неорганический оксидный материал.
3
9. Высокостабильный катализатор гидрообессеривания тяжелых углеводородов по п.8, в котором указанная прокаленная смесь имеет содержание молибдена в интервале от 4 мас.% до 18 мас.%, причем мас.% берется по отношению к молибдену как МоО и общей массе прокаленной смеси, и содержание никеля в интервале от 1 мас.% до 5,1 мас.%, причем мас.% берется по отношению к никелю как NiO и общей массе прокаленной смеси.
10. Высокостабильный катализатор гидрообессеривания тяжелых углеводородов по п.8 или 9, в котором указанная прокаленная смесь имеет такое распределение пор по размеру, что, по меньшей мере, 70% общего объема пор указанной прокаленной смеси находится в порах указанной прокаленной смеси, имеющих диаметр пор в интервале от 70 Е до 150 Е.
11. Высокостабильный катализатор гидрообессеривания тяжелых углеводородов по любому из пп.8 и 9, в котором указанная прокаленная смесь имеет такое свойство, что при использовании в обессеривании тяжелого углеводородного исходного сырья дает обессеренный продукт, который имеет Р-число более 1,5.
12. Способ обессеривания тяжелого углеводородного исходного сырья, где указанный способ включает
взаимодействие в подходящих для обессеривания условиях тяжелых углеводородов указанного тяжелого углеводородного исходного сырья с любым из катализаторов по любому из пп.8-11 или с любым из катализаторов, полученных способом по любому из пп.1-7.
13. Способ по п.12, в котором указанное тяжелое углеводородное исходное сырье характеризуется Р-числом тяжелого углеводородного исходного сырья менее 1, и указанный очищенный углеводородный продукт характеризуется Р-числом очищенного углеводородного продукта, превышающим 1,25.